FR 2387918 A1 19781117 FR 7712257 A 19770422 La présente invention est du domaine des produits, revêtements et articles poreux. Elle vise plus précisément une com- position destinée à la fabrication de produits, revêtements et articles poreux. La composition selon la présente invention est caractérisée par le fait qu'elle renferme de 35 à 40 , sur base pondérale de produit sec, d'un liant et de 65 à 60 %, sur base pondérale de produit sec, de pouzzollane slave de volcan), de l'eau étant éventuellement ajoutée en quantité suffisante afin d'obtenir un produit malléable, Comme liant, on utilise avantageusement du ciment k prise rapide. La pouzzolane est utilisée de préférence sous la forme de granulate de 0,1 à 0,2 mm de diamètre moyen. La composition selon la présente invention peut entre utilisée pour la fabrication de Carreaux, de dalles, de panneaux d'isolation, de revêtements de murs et de sols, d'éléments de filtration, de tuyaux d'irrigation souterrains, de panneaux d'échangeurs thermiques, de bacs, de jardinières et de pots de fleurs. Tous ces articles et produits présentent des propriétés de résistance mécanique et à l'usure élevées, ainsi que d'excellentes caractéristiques de porosité permettant à tout fluide, gazeux ou liquide, de s'écouler à travers la paroi de l'article, sans avoir à prévoir de trous d'écoulement pour fluides; c'est ainsi qu'on peut obtenir des articles creux présentant en surface une solution apparente de continuité, par exemple des bacs et des pots à fleurs qui n'ont plus besoin d'être pourvus d'un trou d'écoulement de fond. L'invention sera mieux comprise à la lecture des exemples suivants de mise en oeuvre de la composition pour produits poreux, ces exemples étant donnés k titre illustratif et nullement limitatif. 1. Fabrication d'un article moulé creux du type pot poreux. Dans une bétonnière ou un malaxeur, on mélange, en ajoutant de l'eau en quantité appropriée, 2,5 kg de ciment du commerce et 5 kg de pouzzollane présentant une granulométrie c o r r e-s pondant k 0,1 à 0,2 mm de diamètre moyen. Lorsque lå pâte présente la consistance voulue, on en prélève une partie que l'on charge dans un moule à pot. Le moule ainsi chargé est soumis à un dispo 8inti! vibrateur pendant 2 mn, après quoi on démoule. On obtient ainsi un pot poreux pouvant être utilisé après remplissage de terre pour les semis de fleurs et autres plantes, le caractère de porosité des parois du pot permettant une bonne respiration des racines de la plante. On peut ainsi envisager la fabrication de bacs de cultures de grandes dimensions. 2. Préparation d'un revêtement de sol en béton. Dans une bétonnière ou un malaxeur, on mélange à sec 100 kg de pouzzollane en granulés de 0,1 à 0,2.mu de diamètre moyen avec 45 kg de ciment, Sur une chape de béton fratchement talochée et encore bien humide, on répand le mélange obtenu ci-dessus à la main ou à l'aide d'un appareil approprié, à raison de 2 k 3 kg par m2 Après un temps approprié nécessaire k l'humidification du mélange par l'eau du béton, on taloche à la truelle, après quoi on lisse. On obtient ainsi un revêtement de sol pouvant être mis en service pour le traffic des piétons de 24 k 72 heures suivant la qualité du béton utilisé. Il est bien évident que l'invention n'est nullement limitée aux deux modes de mise en oeuvre décrits ci-dessus, mais qu'elle englobe toutes les modifications et variantes à la portée de l'homme de l'art, issues du même principe de base. C'est ainsi qu'on peut prévoir d'ajouter à la composition une quantité compatible d'une charge organique ou minérale. -REVENDICATIONS 1. Composition pour la fabrication d'articles, de produits et de revêtements poreux, caractérisée par le fait qu'elle est constituée, sur base pondérale de produit sec, de 35 à 40 % d'un liant et de 65 à 60 ffi de pouzzollane. 2. Composition selon la revendication 1, caractérisée par le fait qu'on y ajoute de liteau en quantité suffisante pour obtenir un produit malléable susceptible d'être moulé ou taloché. 3. Composition selon la revendication 1 ou 2, caractérisé par le fait que le liant est un ciment à prise rapide. 4. Composition selon l'une quelconque des revendications 1 à 3, caractérisée par le fait que la pouzzollane se trouve k l'état de granulats de 0,1 à 0,2 mm de diamètre moyen. 5. Composition selon l'une quelconque des revendications 1 à 4 caractérisée par le fait quelle renferme une quantité compatible d'une charge organique minérale.